(57)【特許請求の範囲】
【請求項１】
少なくとも、
イソシアネート基を有するイソシアネート化合物、
オキシエチレン／オキシプロピレンのモル比が４５：５５〜９０：１０であるオキシエチレン／オキシプロピレンの共重合ポリオール、
数平均分子量が５０００〜２５０００のアクリルポリオール、及び、
下記一般式［１］で表される含フッ素界面活性剤、および下記一般式［２］で表される四級アンモニウム塩からなる群から選ばれる少なくとも１種の界面活性剤
を含み、
前記イソシアネート化合物の固形分が、ウレタン形成成分の固形分の総量１００質量％に対して、５３〜７８質量％であり、
前記アクリルポリオールの固形分が、ポリオール成分の固形分の総量１００質量％に対して、２〜４８質量％であることを特徴とする防曇性被膜形成用塗布剤。    
【化１】
0006578479.tif 000012
（式［１］中、Ｘは単結合、置換基を有していてもよい炭素数１〜１０のアルキレン基、置換基を有していてもよいアリーレン基のいずれかを示し、Ｙは単結合、エステル結合、アミド結合、スルホン酸エステル結合、スルホン酸アミド結合、エーテル結合のいずれかを示す。ただし、Ｘが単結合の場合は、ＹもＸと一緒になって単結合となる。また、ｎは２〜２２の自然数である。）
【化２】
0006578479.tif 000013
（式［２］中、Ｒは炭素数１０〜２２のアルキル基である。）
【請求項２】
さらに数平均分子量が６０〜２００の短鎖ポリオールを含むことを特徴とする、請求項１に記載の防曇性被膜形成用塗布剤。
【請求項３】
前記短鎖ポリオールの固形分が、ポリオール成分の固形分の総量１００質量％に対して６〜４０質量％であることを特徴とする、請求項２に記載の防曇性被膜形成用塗布剤。
【請求項４】
前記界面活性剤が、前記一般式［１］で表される含フッ素界面活性剤である、請求項１に記載の防曇性被膜形成用塗布剤。
【請求項５】
前記界面活性剤が、前記一般式［１］で表される含フッ素界面活性剤であって、
式［１］中、Ｘ、Ｙは単結合、ｎは８〜１６の自然数である、請求項４に記載の防曇性被膜形成用塗布剤。
【請求項６】
前記界面活性剤の固形分が、ウレタン形成成分の固形分の総量１００質量％に対して、０．１〜５．０質量％であることを特徴とする、請求項１乃至５のいずれかに記載の防曇成被膜形成用塗布剤。
【請求項７】
前記オキシエチレン／オキシプロピレンの共重合ポリオールの数平均分子量が、２８００〜１５０００であることを特徴とする、請求項１乃至６のいずれかに記載の防曇性被膜形成用塗布剤。
【請求項８】
少なくとも、
イソシアネート基を有するイソシアネート化合物、
オキシエチレン／オキシプロピレンのモル比が４５：５５〜９０：１０、かつ、数平均分子量が２８００〜１５０００であるオキシエチレン／オキシプロピレンの共重合ポリオール、
数平均分子量が５０００〜２５０００のアクリルポリオール、
数平均分子量が６０〜２００の短鎖ポリオール、及び、
下記一般式［１］で表される含フッ素界面活性剤、
を含み、
前記イソシアネート化合物の固形分が、ウレタン形成成分の固形分の総量１００質量％に対して、５３〜７８質量％であり、
前記アクリルポリオールの固形分が、ポリオール成分の固形分の総量１００質量％に対して、２〜４８質量％であることを特徴とする防曇性被膜形成用塗布剤。    
【化３】
0006578479.tif 000014
（式［１］中、Ｘ、Ｙは単結合、ｎは８〜１６の自然数である。）
【請求項９】
少なくとも、基材と、該基材上に形成された防曇性被膜とを有する防曇性物品の製造方法であって、請求項１乃至８のいずれかに記載の防曇性被膜形成用塗布剤を準備する、塗布剤準備工程、
該塗布剤を該基材に塗布する、塗布工程、及び、
該基材に塗布した該塗布剤を硬化させる、硬化工程
を有することを特徴とする、防曇性物品の製造方法。
【請求項１０】
前記塗布工程の前に、基材表面にプライマー層を形成する工程を有することを特徴とする、請求項９に記載の防曇性物品の製造方法。
【請求項１１】
前記基材がガラスまたは鏡であることを特徴とする、請求項９又は１０に記載の防曇性物品の製造方法。
【請求項１２】
防曇性物品の防曇性被膜の膜厚が、５〜４０μｍであることを特徴とする、請求項９乃至１１に記載の防曇性物品の製造方法。
【発明の詳細な説明】
【技術分野】
【０００１】
本発明は、防曇性被膜形成用塗布剤、防曇性被膜形成物品及び防曇性被膜形成物品の製造方法に関する。
【背景技術】
【０００２】
浴室用・洗面化粧台用の鏡、自動車の窓ガラスやカメラのレンズ等の透明基材の視認性を確保するために、これらの基材の表面に曇り防止機能を付与することが強く求められている。
【０００３】
鏡やガラスなどの基材表面に生じる曇りは、無数の微小な水滴が基材表面上に生じる結露現象によって生じる。この曇りを防ぐために、基材表面上に生じた無数の微小な水滴を一様な水膜とする親水性被膜や、水滴を被膜中に取り込む吸水性被膜等が基材上に形成されてきた。
【０００４】
浴室用・洗面化粧台用の鏡や自動車の窓ガラス等においては、掃除のために頻繁に払拭されるため、良好な防曇性に加えて、耐傷付き性などの被膜の硬度においても優れていることが求められている。
【０００５】
特許文献１及び２には、防曇性、耐磨耗性に優れるウレタン樹脂系の防曇性被膜の形成方法として、イソシアネート成分を含む塗布剤Ａと、吸水性ポリオール（ポリエチレングリコールや、オキシエチレン／オキシプロピレンの共重合ポリオール）及び短鎖ポリオールを有するポリオール成分、イソシアネート反応性基を有する界面活性剤を含む塗布剤Ｂとからなる２液硬化型の防曇性被膜形成用塗布剤を基材に塗布して防曇性被膜を形成する方法が開示されている。
【０００６】
特許文献１及び２の防曇性被膜は、吸水性ポリオールによる吸水性と、界面活性剤による親水性という２つの機能により防曇性を発現している。
【０００７】
特許文献３には、耐引っかき性を有する防曇性物品の作製方法として、イソシアネートプレポリマー、吸水性ポリオール（ポリエチレングリコール及びエチレングリコール／プロピレングリコールの共重合ポリオール）、イソシアネート反応性基を含む界面活性剤を含むコーティング組成物を物品の表面に塗布して防曇性物品を作製する方法が開示されている。特許文献３の防曇性物品も、吸水性ポリオールによる吸水性と、界面活性剤による親水性という２つの機能により防曇性を発現している。
【０００８】
特許文献４には、ウレタン樹脂の３次元架橋構造中にポリオキシエチレンラウリルエーテル系の界面活性剤、ラウリル硫酸ナトリウム等を含有させた防曇性被膜が開示されている。
【先行技術文献】
【特許文献】
【０００９】
【特許文献１】特開２００５−０２９７２３号（特許４３８１７４２号）公報
【特許文献２】特開２００４−２４４６１２号（特許４５３５７０７号）公報
【特許文献３】特許３８５２９５５号公報
【特許文献４】特開昭６０−８５９３９号（特公平４−４９８５８号）公報
【発明の概要】
【発明が解決しようとする課題】
【００１０】
しかし、特許文献１〜３に記載の防曇性被膜は、親水性を向上させるには、被膜に界面活性剤を大量に含む必要があり、その結果、耐傷付き性が低下してしまうという問題があり、親水性と耐傷付き性の両立は困難であった（後述の比較例１１、１２参照）。そのため、親水性と耐傷付き性を両立する防曇性被膜が強く求められていた。
【００１１】
そこで、本発明は、親水性と耐傷付き性の両立する防曇性被膜形成物品及びその製造方法並びに該防曇性被膜形成物品の製造に用いられる防曇性被膜形成用塗布剤を提供することを課題とする。
【課題を解決するための手段】
【００１２】
本発明者らは、上記課題に鑑み、種々検討した結果、イソシアネート化合物との反応性を有しない特定の界面活性剤を、防曇性被膜の親水性を向上させるために防曇性被膜形成用塗布剤に含有させ、さらに、防曇性被膜形成用塗布剤に用いる原料を特定の混合比率とすることで、親水性と耐傷付き性を両立する防曇性被膜を形成出来ることを見出だし、本発明に到達した。
【００１３】
すなわち、本発明の防曇性被膜形成用塗布剤は、少なくとも、
イソシアネート基を有するイソシアネート化合物、
オキシエチレン／オキシプロピレンのモル比が４５：５５〜９０：１０であるオキシエチレン／オキシプロピレンの共重合ポリオール、
数平均分子量が５０００〜２５０００のアクリルポリオール、及び、
下記一般式［１］で表される含フッ素界面活性剤、および下記一般式［２］で表される四級アンモニウム塩からなる群から選ばれる少なくとも１種の界面活性剤
を含み、
前記イソシアネート化合物の固形分が、ウレタン形成成分の固形分の総量１００質量％に対して、５３〜７８質量％であり、
前記アクリルポリオールの固形分が、ポリオール成分の固形分の総量１００質量％に対して、２〜４８質量％であることを特徴とする防曇性被膜形成用塗布剤である。
【化１】
0006578479.tif 000002
（式［１］中、Ｘは単結合、置換基を有していてもよい炭素数１〜１０のアルキレン基、置換基を有していてもよいアリーレン基のいずれかを示し、Ｙは単結合、エステル結合、アミド結合、スルホン酸エステル結合、スルホン酸アミド結合、エーテル結合のいずれかを示す。ただし、Ｘが単結合の場合は、ＹもＸと一緒になって単結合となる。また、ｎは２〜２２の自然数である。）
【化２】
0006578479.tif 000003
（式［２］中、Ｒは炭素数１０〜２２のアルキル基である。）
【００１４】
本発明の防曇性被膜形成用塗布剤においては、さらに数平均分子量が６０〜２００の短鎖ポリオールを含むことが好ましい。
【００１５】
本発明の防曇性被膜形成用塗布剤においては、前記短鎖ポリオールの固形分が、ポリオール成分の固形分の総量１００質量％に対して６〜４０質量％であることが好ましい。
【００１６】
本発明の防曇性被膜形成用塗布剤においては、前記界面活性剤が、前記一般式［１］で表される含フッ素界面活性剤であることが好ましい。
【００１７】
本発明の防曇性被膜形成用塗布剤においては、前記界面活性剤が、前記一般式［１］で表される含フッ素界面活性剤であって、式［１］中、Ｘ、Ｙは単結合、ｎは８〜１６の自然数であることが好ましい。
【００１８】
本発明の防曇性被膜形成用塗布剤においては、前記界面活性剤の固形分が、ウレタン形成成分の固形分の総量１００質量％に対して、０．１〜５．０質量％であることが好ましい。
【００１９】
本発明の防曇性被膜形成用塗布剤においては、前記オキシエチレン／オキシプロピレンの共重合ポリオールの数平均分子量が、２８００〜１５０００であることが好ましい。
【００２０】
また、本発明の防曇性被膜形成用塗布剤は、少なくとも、
イソシアネート基を有するイソシアネート化合物、
オキシエチレン／オキシプロピレンのモル比が４５：５５〜９０：１０、かつ、数平均分子量が２８００〜１５０００であるオキシエチレン／オキシプロピレンの共重合ポリオール、
数平均分子量が５０００〜２５０００のアクリルポリオール、
数平均分子量が６０〜２００の短鎖ポリオール、及び、
下記一般式［１］で表される含フッ素界面活性剤、
を含み、
前記イソシアネート化合物の固形分が、ウレタン形成成分の固形分の総量１００質量％に対して、５３〜７８質量％であり、
前記アクリルポリオールの固形分が、ポリオール成分の固形分の総量１００質量％に対して、２〜４８質量％であることを特徴とする防曇性被膜形成用塗布剤である。
【化３】
0006578479.tif 000004
（式［１］中、Ｘ、Ｙは単結合、ｎは８〜１６の自然数である。）
【００２１】
本発明の防曇性物品の製造方法は、少なくとも、基材と、該基材上に形成された防曇性被膜とを有する防曇性物品の製造方法であって、
上述の防曇性被膜形成用塗布剤を準備する、塗布剤準備工程、
該塗布剤を該基材に塗布する、塗布工程、及び、
該基材に塗布した該塗布剤を硬化させる、硬化工程
を有することを特徴とする、防曇性物品の製造方法である。
【００２２】
本発明の防曇性物品の製造方法においては、前記塗布工程の前に、基材表面にプライマー層を形成する工程を有しても良い。
【００２３】
本発明の防曇性物品の製造方法においては、前記基材がガラスまたは鏡であることが好ましい。
【００２４】
本発明の防曇性物品の製造方法においては、上述の防曇性物品の製造方法によって得られる防曇性物品の防曇性被膜の膜厚が、５〜４０μｍであることが好ましい。
【発明の効果】
【００２５】
被膜に親水性を付与して防曇性を発現させる成分として、イソシアネート反応性基を有する界面活性剤を用いると、界面活性剤がウレタン膜内部にとらわれて被膜表面に出にくく、親水性に優れない。本発明は、イソシアネート反応性基を有しない界面活性剤を用いることにより、界面活性剤を膜表面に導き、親水性を向上させることができ、また、耐傷付き性にも優れる防曇性被膜を形成出来る。
【発明を実施するための形態】
【００２６】
以下、本発明の実施形態について具体的に説明する。しかしながら、本発明は、以下の実施形態に限定されるものではなく、本発明の要旨を変更しない範囲において適宜変更して適用することができる。
【００２７】
＜防曇性被膜形成用塗布剤＞
本発明の防曇性被膜形成用塗布剤は、少なくとも、
イソシアネート基を有するイソシアネート化合物、
オキシエチレン／オキシプロピレンのモル比が４５：５５〜９０：１０であるオキシエチレン／オキシプロピレンの共重合ポリオール、
数平均分子量が５０００〜２５０００のアクリルポリオール、及び、
下記一般式［１］で表される含フッ素界面活性剤、及び下記一般式［２］で表される四級アンモニウム塩からなる群から選ばれる少なくとも１種の界面活性剤
を含み、
前記イソシアネート化合物の固形分が、ウレタン形成成分の固形分の総量１００質量％に対して、５３〜７８質量％であり、
前記アクリルポリオールの固形分が、ポリオール成分の固形分の総量１００質量％に対して、２〜４８質量％である防曇性被膜形成用塗布剤である。
【化４】
0006578479.tif 000005
（式［１］中、Ｘは単結合、置換基を有していてもよい炭素数１〜１０のアルキレン基、置換基を有していてもよいアリーレン基のいずれかを示し、Ｙは単結合、エステル結合、アミド結合、スルホン酸エステル結合、スルホン酸アミド結合、エーテル結合のいずれかを示す。ただし、Ｘが単結合の場合は、ＹもＸと一緒になって単結合となる。また、ｎは２〜２２の自然数である。）
【化５】
0006578479.tif 000006
（式［２］中、Ｒは炭素数１０〜２２のアルキル基である。）
【００２８】
本発明の防曇性被膜形成用塗布剤は、基材に防曇性被膜を形成するための防曇性被膜形成用塗布剤であって、上記防曇性被膜形成用塗布剤は、ウレタン樹脂系の塗布剤である。
【００２９】
＜イソシアネート化合物＞
上記イソシアネート化合物は、ウレタン樹脂の原料として用いるものであり、ジイソシアネート、ヘキサメチレンジイソシアネートを出発原料としたビウレット及び／又はイソシアネート構造を有する３官能のポリイソシアネート、ジイソフォロンジイソシアネート、ジフェニルメタンジイソシアネート、ビス（メチルシクロヘキシル）ジイソシアネート、トルエンジイソシアネート等が挙げられる。上記イソシアネート化合物の中では、ヘキサメチレンジイソシアネートを出発原料としたビウレット構造を有するイソシアネートが耐候性、耐薬品性の点から好ましい。
【００３０】
上記イソシアネート化合物は、ウレタン形成成分（本発明においては、イソシアネート化合物及びポリオール成分を指す）の固形分の総量１００質量％に対して５３〜７８質量％含まれる。好ましくは５５〜７５質量％、より好ましくは５５〜６５質量％である。イソシアネート化合物が７８質量％よりも多くなると、ポリオール成分が不足し、架橋構造が十分には形成されにくくなるため、被膜の硬度が不十分になることがある。また、イソシアネート化合物が５３質量％よりも少なくなる場合も、被膜の硬度が不十分になることがある。
【００３１】
上記イソシアネート化合物に存在するイソシアネート基の総数は、上記共重合ポリオール中に存在する水酸基の総数に対して、１倍量以上、より好ましくは１．１倍量以上とするように調整することが好ましい。１倍量未満の場合は、塗布剤の硬化性が悪化するとともに、形成された被膜は軟らかく、特に耐傷付き性が低下する傾向がある。
【００３２】
＜オキシエチレン／オキシプロピレン共重合ポリオール＞
上記オキシエチレン／オキシプロピレン共重合ポリオールは、市中より入手可能であり、開始剤にフォスファゼン化合物、ルイス酸化合物またはアルカリ金属化合物触媒を用い、エチレンオキシドおよびプロピレンオキシドを開環重合させて、ブロック付加またはランダム付加して得られる、ポリエーテルポリオールである。
【００３３】
上記オキシエチレン／オキシプロピレン共重合ポリオールは、主として被膜に吸水性の機能を発揮させるものである。このポリオールは、オキシエチレン鎖、オキシプロピレン鎖等を有する。オキシエチレン鎖は、水を結合水として吸収する機能に優れるので、脱水時の脱水速度の速い可逆的な吸脱水を呈する防曇性被膜の形成に有利であり、雰囲気温度が５℃以下となるような冬季等の低温環境であっても、オキシエチレン鎖を有する共重合ポリオールを用いて形成した被膜は、防曇性を発現しやすい。
【００３４】
上記オキシエチレン／オキシプロピレン共重合ポリオールのオキシエチレン／オキシプロピレンのモル比は、４５：５５〜９０：１０である。この範囲を外れると、防曇性を得にくくなる。これは、オキシエチレンの割合が９０％超になると、疎水的なオキシプロピレン鎖の作用が小さくなり、膜表面近傍へ親水的なオキシエチレン鎖や界面活性剤を誘導しにくくなるためであり、一方で、４５％未満では、疎水的なオキシプロピレン鎖が多くなるため、親水化剤を添加しても十分な親水性が得られないためである。なお、吸水性を向上させるために、親水性を阻害しない程度のポリエチレングリコール（ＰＥＧ）を加えても良い。
【００３５】
上記オキシエチレン／オキシプロピレン共重合ポリオールの数平均分子量は、通常５００〜２００００であり、数平均分子量が５００未満の場合、水を結合水として吸収する能力が低く、数平均分子量が２００００を超える場合は、塗布剤の硬化不良や膜強度の低下等の不具合が生じやすくなる。被膜の吸水性、親水性や膜強度等を考慮すると、２８００〜１５０００であることが好ましく、３０００〜１２０００であることがさらに好ましい。
【００３６】
上記オキシエチレン／オキシプロピレン共重合ポリオールの固形分は、ポリオール成分の固形分の総量１００質量％に対して、通常２５〜７５質量％であり、好ましくは３０〜７０質量％、さらに好ましくは４０〜６０質量％である。
【００３７】
＜アクリルポリオール＞
上記アクリルポリオールは、ヒドロキシアルキル（メタ）アクリレートとアルキル（メタ）アクリレートなどの共重合性モノマーとの共重合体であり、被膜の耐摩耗性等の耐久性を向上させるためや、表面摩擦係数を下げるため、すなわち、膜表面にスリップ性を発揮させるために用いる成分である。
【００３８】
アクリルポリオールは、市中より入手可能であり、メタクリル酸−２−ヒドロキシエチル、メタクリル酸−２−ヒドロキシプロピル、アクリル酸−２−ヒドロキシエチル、アクリル酸ヒドロキシプロピル、Ｎ−メチロールアクリルアミド等の水酸基含有モノマーを、スチレン、メタクリル酸メチル、メタクリル酸エチル、メタクリル酸−ｎ−ブチル、メタクリル酸イソブチル、メタクリル酸第３ブチル、アクリロにトリル、メタクリロニトリル、アクリル酸メチル、アクリル酸エチル、アクリル酸−ｎ−ブチル、アクリル酸イソブチル、アクリル酸第３ブチル、アクリル酸−２−エチルヘキシル、メタクリル酸−２−エチルヘキシル等と共重合することにより得られたものを使用できる。
【００３９】
また、２−ジメチルアミノエチルメタクリレート、メタクリル酸第３ブチルアミノエチル等のアミノ基含有モノマー、アクリル酸グリシジル、メタクリル酸グリシジル等のグリシジル基含有モノマー、アクリルアミド、メタクリルアミド等のアミノ基含有モノマー、アクリル酸、メタクリル酸、無水マレイン酸、クロトン酸、フマル酸、イタコン酸等の酸基含有モノマー、又は、フマル酸エステル、イタコン酸エステル等を上記水酸基含有モノマーと共重合させて得られるものでもよい。
【００４０】
上記アクリルポリオールの数平均分子量は５０００〜２５０００であり、より好ましくは８０００〜２５０００、さらに好ましくは１２０００〜２００００である。アクリルポリオールの数平均分子量が５０００よりも小さい場合、膜の緻密性が高くなり過ぎて、脆くなることがある。また２５０００よりも大きくなると、膜中に占めるアクリルポリオールの体積が大きくなり、親水性を低下させる傾向がある。
【００４１】
上記アクリルポリオールの固形分は、ポリオール成分の固形分の総量１００質量％に対して、２〜４８質量％である。より好ましくは５〜４０質量％、さらに好ましくは１５〜３５質量％である。アクリルポリオールの固形分が４８質量％よりも大きくなると、防曇性や親水性が低下しやすくなり、２質量％よりも小さくなると被膜の十分な硬度を得にくくなる。
【００４２】
＜短鎖ポリオール＞
本発明の防曇性被膜形成用塗布剤には、数平均分子量が６０〜２００の短鎖ポリオールを含むことが好ましい。該短鎖ポリオールは、防曇性被膜の硬度を向上させるための成分である。該短鎖ポリオールの水酸基数は、２又は３であることが好ましい。水酸基が１の場合は、該短鎖ポリオールが架橋成分として働かず被膜の骨格成分とならないため、被膜の硬度が十分には得られない。４以上の場合は、反応性が高過ぎて、塗布剤が不安定になりうる。
【００４３】
短鎖ポリオールとしては、エチレングリコール、１，２-プロパンジオール、１，３−プロパンジオール、１，２−ブタンジオール、１，３−ブタンジオール、１，４−ブタンジオール、２，３−ブタンジオール、１，５−ペンタンジオール、２−ブテン−１，４−ジオール、２−メチル−２，４−ペンタンジオール、２−エチル−１，３−ヘキサンジオール、ジエチレングリコール、ジプロピレングリコール、トリエチレングリコール、グリセリン、２−エチル−２−（ヒドロキシメチル）−１，３−プロパンジオール、１，２，６−ヘキサントリオール、２，２‘−チオジエタノール等のアルキルポリオール、ジエタノールアミン、トリエタノールアミン等のアルカノールアミンがあげられ、それらを単独、又は混合物、若しくはそれらの数平均分子量が６０〜２００の範囲の共重合体等を使用することができる。上記短鎖ポリオールの中では、エチレングリコール、トリエチレングリコールが得られる防曇性被膜の硬度の点から好ましく、１，２-プロパンジオール、１,２-ブタンジオール、１,３-ブタンジオール、２，３−ブタンジオールのような１級水酸基よりも活性の低い２級や３級水酸基を有する短鎖ポリオールは、塗布液の安定性（ポットライフの長期化）の点から好ましい。
【００４４】
通常、短鎖ポリオール等の被膜の耐久性を向上させる成分を導入すると、防曇性被膜の防曇性が低下する。しかしながら、界面活性剤を適切量含有させ、共重合ポリオールを適切量含有させることにより、優れた防曇性、耐磨耗性等を有する防曇性被膜を得ることができる。具体的には、上記短鎖ポリオールの固形分は、ポリオール成分の固形分の総量１００質量％に対して、６〜４０質量％が好ましく、さらに好ましくは６〜２２質量％である。
【００４５】
＜界面活性剤＞
上記界面活性剤は、塗布剤から形成される膜に親水性を付与して防曇性を発現させる成分であり、下記一般式［１］や［３］で表される含フッ素界面活性剤、下記一般式［２］で表される四級アンモニウム塩等が挙げられる。これらの界面活性剤は、水酸基、メルカプト基、アミノ基等のイソシアネート反応性基を有しないことに特徴がある。被膜に親水性を付与して防曇性を発現させる成分として、従来、親水性と吸水性を利用したウレタン樹脂系の防曇性被膜においては、特許文献１〜３のように、イソシアネート反応性基を有する界面活性剤が用いられていたが、本願発明の系では、イソシアネート反応性基を有する界面活性剤を用いると、界面活性剤がウレタン膜内部にとらわれて被膜表面に出にくく、親水性に優れない。また、界面活性剤がウレタン膜内部に存在して緻密な骨格形成を阻害し易くなる事により、優れた硬度が得られない（後述の比較例１１〜１２等参照）。そこで、イソシアネート反応性基を有しない特定の界面活性剤を用いることにより、界面活性剤を膜表面に導き、親水性を向上させることができる（後述の実施例参照）。一方、イソシアネート反応性基を有しない界面活性剤は、経時とともに樹脂から流出して親水性・防曇性が低下するというブリードアウトに関する問題が生じやすくなるが、被膜の構成成分としてオキシエチレン／オキシプロピレン共重合ポリオールを用いると、膜表面近傍に存在する親水性のオキシエチレン鎖と界面活性剤の親水成分同士の相互作用により、界面活性剤がブリードアウトしにくくなる。
【００４６】
上記界面活性剤の中では、下記一般式［１］で表される含フッ素界面活性剤、及び一般式［２］で表される四級アンモニウム塩が、親水性の高さや硬度を低下させない点から好ましい。式［２］で表される四級アンモニウム塩においては、式［２］中、Ｒは炭素数１５〜２２のアルキル基であることが好ましく、１６〜２０のアルキル基であることがより好ましい。また、常温で固体である界面活性剤（例えば下記一般式［２］で表される界面活性剤）は膜表面に存在するわずかな界面活性剤が結晶化して、膜が白濁してしまう場合がある。そのため、常温で液体である界面活性剤（例えば下記一般式［１］で表される含フッ素界面活性剤）がより好ましい。また、下記一般式［１］で表される含フッ素界面活性剤においては、式［１］中、Ｘ、Ｙは単結合であることが好ましく、ｎは８〜１６の自然数であることが好ましく、９〜１３の自然数であることがより好ましい。
【化６】
0006578479.tif 000007
（式［１］中、Ｘは単結合、置換基を有していてもよい炭素数１〜１０のアルキレン基、置換基を有していてもよいアリーレン基のいずれかを示し、Ｙは単結合、エステル結合、アミド結合、スルホン酸エステル結合、スルホン酸アミド結合、エーテル結合のいずれかを示す。ただし、Ｘが単結合の場合は、ＹもＸと一緒になって単結合となる。また、ｎは２〜２２の自然数である。）
【化７】
0006578479.tif 000008
（式［２］中、Ｒは炭素数１０〜２２のアルキル基である。）
【化８】
0006578479.tif 000009
（式［３］中、Ｘは単結合、置換基を有していてもよい炭素数１〜１０のアルキレン基、置換基を有していてもよいアリーレン基のいずれかを示し、Ｙは単結合、エステル結合、アミド結合、スルホン酸エステル結合、スルホン酸アミド結合、エーテル結合のいずれかを示す。ただし、Ｘが単結合の場合は、ＹもＸと一緒になって単結合となる。また、ｎは２〜２２の自然数である。）
【００４７】
上記界面活性剤は、ウレタン形成成分の総量に対して、０．１〜５．０質量％とすることが好ましい。界面活性剤の含有量を多くすると、得られる被膜の品質が界面活性剤によって影響され、外観や膜強度にも支障をきたすことがある。他方、界面活性剤の含有量が少ない場合、防曇性被膜表面の親水性が十分には得られにくくなる。
【００４８】
＜溶媒＞
また、上記塗布剤は溶媒で希釈されていても良い。希釈溶媒としては、イソシアネート基に対して活性のない溶媒にする必要があり、これら塗布剤との相溶性から、酢酸エステル系溶媒、ケトン類を使用することが好ましい。具体的には、酢酸エステル系溶媒としては、酢酸アミル、酢酸アリル、酢酸イソアミル、酢酸イソブチル、酢酸イソプロピル、酢酸エチル、酢酸２−エチルへキシル、酢酸シクロへキシル、酢酸ｎ−ブチル、酢酸ｓ−ブチル、酢酸プロピル、酢酸ベンジル、酢酸メチル、酢酸メチルシクロへキシル等が挙げられ、ケトン類としては、アセチルアセトン、アセトン、イソホロン、エチル−ｎ−ブチルケトン、ジイソブチルケトン、ジイソプロピルケトン、ジエチルケトン、シクロヘキサノン、ジ−ｎ−プロピルケトン、メチルオキシド、メチル−ｎ−アミルケトン、メチルイソブチルケトン、メチルエチルケトン、メチルシクロヘキサノン、メチル−ｎ−ブチルケトン、メチル−ｎ−プロピルケトン、メチル−ｎ−ヘキシルケトン、メチル−ｎ−ヘプチルケトン、ジアセトンアルコール等が挙げられ、特に、酢酸イソブチル、酢酸ｎ−ブチル、酢酸ｓ−ブチル、メチルエチルケトン等が好ましい。
【００４９】
上記塗布剤を希釈する場合、塗布剤中のウレタン形成成分総量の濃度は１０〜５０質量％程度であれば良い。
【００５０】
＜触媒＞
上記塗布剤には、被膜の硬化速度を速くするために、硬化触媒として有機錫化合物、有機チタン化合物、有機ジルコニウム化合物、有機ビスマス化合物などの有機金属化合物や、アミン化合物を添加してもよい。
【００５１】
前記有機錫化合物には、ジブチル錫ジラウレート、ジオクチル錫ジラウレート、スタナスオクトエート、ジブチル錫ジオクトエート、ジブチル錫ジアセテート、ジブチル錫マーカブチド、ジブチル錫チオカルボキシレート、ジブチル錫ジマレエート、ジオクチル錫マーカブチド、ジオクチル錫チオカルボキシレート等、有機チタン化合物には、チタンテトライソプロポキシド、チタンテトラノルマルブトキシド、チタンテトラアセチルアセトネート、チタンジイソプロポキシビス（トリエタノールアミネート）、チタンラクテートなど、有機ジルコニウム化合物には、ジルコニウムトリブトキシモノアセチルアセトナート、ジルコニウムテトラノルマルブトキシド、ジルコニウムテトラアセチルアセトネート、ジルコニウムテトラアセチルアセトネート等、有機ビスマス化合物には、カルボキシレートを持つ化合物（例えば、Ｋｉｎｇ  ｉｎｄｕｓｔｒｙ社製の商品名：Ｋ  ＫＡＴ  ３４８）などが挙げられるが、これらに限定されるものではない。また、アミン化合物としては、ジエチルアミン、ジメチルエタノールアミン、１，８−ジアザビシクロ（５，４，０）−ウンデセン−７、１，５−ジアザビシクロ（４，３，０）−ノネン−５などやそれらアミン化合物の塩を挙げられるが、これらに限定されるものではない。好ましいものの例としては、ジブチル錫ジラウレート、ジルコニウムトリブトキシモノアセチルアセトナート、１，８−ジアザビシクロ（５，４，０）−ウンデセン−７のオクチル酸塩などが挙げられる。
【００５２】
前記硬化触媒の添加量は用いる化合物によるが、通常、前記ウレタン形成成分総量１００質量％に対して０．００１〜０．５質量％程度添加すればよい。
【００５３】
＜防曇性被膜形成物品の製造方法＞
本発明の防曇性被膜形成物品の製造方法は、少なくとも、基材と、該基材上に形成された防曇性被膜とを有する防曇性物品の製造方法であって、上記防曇性被膜形成用塗布剤を準備する、塗布剤準備工程、該塗布剤を該基材に塗布する、塗布工程、及び、該基材に塗布した該塗布剤を硬化させる、硬化工程を有することを特徴とする、防曇性物品の製造方法である。
【００５４】
塗布剤準備工程においては、上記防曇性被膜形成用塗布剤を準備する。ポリオール成分及びイソシアネート反応性基を有しない界面活性剤を含む薬液と、イソシアネート基を有するイソシアネート化合物を含む薬液とを混合して防曇性被膜形成用塗布剤を調製する。調製した塗布剤中では、イソシアネート基と水酸基とが反応し、ウレタン結合が生じ、ウレタン樹脂が形成され始める。
【００５５】
次いで、該防曇性被膜形成用塗布剤を基材へ塗布する、塗布工程を行う。塗布手段としてはディップコート、フローコート、スピンコート、ロールコート、スプレーコート、スクリーン印刷、フレキソ印刷等の公知手段を採用できる。塗布後、通常は室温で放置又は１７０℃以下の熱処理で、防曇性被膜形成用塗布剤を硬化させる、硬化工程を行い、基材に防曇性被膜を形成する。熱処理の温度が１７０℃を超えると、ウレタン樹脂の炭化が起こり、膜強度が低下する等の不具合が生じやすくなる。塗布剤の硬化反応を促進させるためには、８０℃〜１７０℃で熱処理を行うことが好ましい。
【００５６】
防曇性被膜の膜厚は、防曇性被膜形成用塗布剤の硬化反応後において５μｍ〜４０μｍ程度にするのが望ましい。５μｍ未満であると、耐久性が劣る傾向にあり、４０μｍを超えると外観品質において光学歪みが発生する等の不具合が生じやすくなる。
【００５７】
＜基材＞
防曇性被膜を形成する基材としては、代表的なものとしてはガラスが用いられる。そのガラスは自動車用ならびに建築用、産業用ガラス等に通常用いられている板ガラスであり、フロート法、デュープレックス法、ロールアウト法等による板ガラスであって、製法は特に問わない。
【００５８】
ガラス種としては、クリアをはじめグリーン、ブロンズ等の各種着色ガラスやＵＶ、ＩＲカットガラス、電磁遮蔽ガラス等の各種機能性ガラス、網入りガラス、低膨張ガラス、ゼロ膨張ガラス等防火ガラスに供し得るガラス、強化ガラスやそれに類するガラス、合わせガラスのほか複層ガラス等、銀引き法あるいは真空成膜法により作製された鏡、さらには平板、曲げ板等各種ガラス製品を使用できる。
【００５９】
板厚は特に制限されないが、１．０ｍｍ以上１０ｍｍ以下が好ましく、特に１．０ｍｍ以上５．０ｍｍ以下が好ましい。基材表面への防曇性被膜の形成は、基材の片面だけ、或いは用途によっては両面に行ってもよい。又、防曇性被膜の形成は基材表面の全面でも一部分であってもよい。
【００６０】
ガラス基材に塗布剤を塗布して被膜を形成する場合、基材と被膜との密着性を向上させるために、シランカップリング剤を有する液を、前記塗布剤の塗布前に、ガラス基材表面に塗布しておくことが好ましい。適切なシランカップリング剤としてはアミノシラン、メルカプトシラン及びエポキシシランが挙げられる。好ましいのはγ−グリシドオキシプロピルトリメトキシ、γ−アミノプロピルトリエトキシシラン、３−（２−アミノエチルアミノ）プロピルトリエトキシシラン等である。
【００６１】
透明基材は、上記ガラス以外に、ポリエチレンテレフタレート等の樹脂フィルム、ポリカーボネート等の樹脂等も使用することができる。これら樹脂透明基材表面に前記防曇性被膜を形成して防曇性物品とし、該物品をガラス基材に貼付してもよい。
【００６２】
本発明の防曇性被膜形成用塗布剤の使用用途としては、建築用には、浴室用、洗面化粧台用等の鏡、窓ガラス等、車両、船舶、航空機等には、窓ガラスあるいは鏡、具体的にはルームミラー、ドアミラー等があげられ、その他に眼鏡やカメラ等のレンズ、ゴーグル、ヘルメットシールド、冷蔵ショーケース、冷凍ショーケース、試験機、精密機器ケース等の開口部やのぞき窓、道路反射鏡、携帯電話等の移動通信体のディスプレー等があげられる。
【実施例】
【００６３】
以下、実施例により本発明を具体的に説明する。但し、本発明はかかる実施例に限定されるものでない。
【００６４】
本実施例及び比較例では、防曇性物品を形成するための防曇性被膜形成用塗布剤を調製し、基材上に塗布し乾燥させて、防曇性被膜形成物品を作製した。上記塗布剤の調製方法及び防曇性被膜形成物品の作製方法（製造方法）は後述の通りである。また、得られた防曇性被膜形成物品について、以下に示す方法により品質評価を行った。
【００６５】
〔外観評価〕：防曇性被膜の外観、透過性、クラックの有無を目視で評価し、問題ないものを合格（○）、問題のあったものを不合格（×）とした。
【００６６】
〔防曇性評価〕：常温（温度２４℃、湿度４５％）の室内において、防曇性物品の該被膜面に対し、被膜と試験者の口との間隔を２０ｍｍにして息を吐く。蛍光灯に反射像を照らしながら曇りを観察して、写像が認識できるものを○、曇りで写像を認識できないものを×とした。
【００６７】
［親水性評価］：防曇性物品の被膜面にイオン交換水２μＬを滴下し、着滴１０秒後の液滴と被膜面とのなす角を、接触角計（ＣＡ−Ｘ２００、協和界面科学社製）を用いて室温（約２５℃）で測定した。該接触角が小さいほど、より親水性に優れているといえ、３０°以下のものを合格とした。該接触角が３０°以下になると、物品の表面に付着した水滴がぬれ広がりやすくなり、水滴による光の乱反射が抑制され、曇りにくくなる。
【００６８】
〔鉛筆硬度〕：”ＪＩＳ  Ｋ  ５６００  塗料一般試験方法”に準拠して、荷重７５０ｇが負荷された鉛筆で膜表面を２回引っ掻き、２回とも膜の破れが無かった鉛筆の硬度を膜の鉛筆硬度とした。
【００６９】
〔耐傷付き性〕：耐傷付き性の評価として、白ネル（番手：＃１００）で基材表面を約３００ｇ／ｃｍ２の強さで摺動しながら、キズが発生するまでの回数を測定した。２００往復未満でキズが発生したものを×、２００往復から１０００往復までにキズが発生したものを○、１０００往復後もキズが発生しなかったものを◎とした。
【００７０】
［耐スチールウール性（耐ＳＷ性）］：耐ＳＷ性の評価として、ＳＷ（番手：＃００００）で、基材表面を約３２５ｇ/ｃｍ２の強さで１０往復摺動した後のキズの本数を測定した。試験後、キズが１０本未満のものを◎（微キズ）、キズが１０本から３０本未満のものを○（軽キズ）  キズ３０本以上のものを×（重キズ）とした。
【００７１】
［実施例１］
（１）防曇性被膜形成用塗布剤の調製
イソシアネートプレポリマーとしてヘキサメチレンジイソシアネートのビウレットタイプのポリイソシアネート（商品名「Ｎ３２００」住友バイエルウレタン製）１８．１１ｇを準備した。これを薬剤Ａとする。
【００７２】
希釈溶媒である酢酸イソブチルとジアセトンアルコールの混合溶媒６５．５３ｇに、数平均分子量４０００のオキシエチレン／オキシプロピレン共重合ポリオール（商品名「トーホーポリオールＰＢ−４０００」；東邦化学工業製）を５．９２ｇ、及び数平均分子量６２の短鎖ポリオール（エチレングリコール；キシダ化学製）２．３７ｇを混合し、これに数平均分子量１８０００のアクリルポリオールを４５．０質量％有する混合溶液（商品名「アクリディック  ４７−５３８−ＢＡ」；ＤＩＣ株式会社製）７．８９ｇを添加し、さらに親水化剤としてフッ素系界面活性剤（フタージェント２１２Ｍ；ネオス社製）を０．１５ｇ添加し、攪拌することで、８１・８６ｇのポリオール混合薬液を得た。これを薬剤Ｂとする。なお、上記薬剤Ｂ中のオキシエチレン／オキシプロピレン共重合体とエチレングリコールとアクリルポリオールの固形分比（以降、「ＥＯＰＯ：ＥＧ：ＡＰ比」と記載する場合がある）は「ＥＯＰＯ：ＥＧ：ＡＰ＝５０：２０：３０」となるように調製されている。また、フタージェント２１２Ｍは、前記一般式［１］のＸ、Ｙは単結合、ｎ＝１２で表される含フッ素界面活性剤である。
【００７３】
上記の薬剤Ａと薬剤Ｂを混合し、硬化触媒としてジブチル錫ジラウレート（以下、ＤＢＴＤＬ）０．０３ｇを添加することで、防曇製被膜形成用塗布剤１００ｇを調整した。
【００７４】
ここで調整した防曇性被膜形成用塗布剤１００質量％中の前記ウレタン形成成分総量は、３０％である。また、含フッ素界面活性剤の添加量はウレタン形成成分の固形分に対し０．５質量％であり、薬剤Ａのイソシアネートプレポリマー成分に対するイソシアネート基の数は、薬剤Ｂ中のオキシエチレン／オキシプロピレン共重合体とエチレングリコールとアクリルポリオール成分に存在する水酸基の数に対して１．２倍量である（表１では「ＮＣＯ／ＯＨ比」として記載）。薬剤Ａ（イソシアネート化合物）の固形分は、ウレタン形成成分（実施例１においては、イソシアネート化合物、共重合ポリオール、アクリルポリオール、及び短鎖ポリオール）の固形分の総量１００質量％に対して６０．５質量％含まれている。
【００７５】
（２）防曇性被膜形成物品の製造
希釈溶媒である８８ｇのイオン交換水と１０ｇのエタノールの混合溶液に３−（２−アミノエチルアミノ）プロピルトリメトキシシラン（東京化成製）２ｇを添加し、２質量％の溶液を調整した。次に、該溶液を吸収したセルロース繊維からなるワイパー（商品名「ベンコット」、型式Ｍ−１、５０ｍｍ×５０ｍｍ、小津産業製）で、透明ガラス基板の裏面に鏡面加工を施したガラス（厚さ５ｍｍ）のガラス面側の表面を払拭することで該溶液を塗布し、室温状態にて乾燥後、水道水を用いてワイパーで塗布後の鏡表面を水洗することで、プライマー層が形成された基材を準備した。
【００７６】
該基材に上記で得られた防曇性被膜を形成するための塗布剤をスピンコートにより塗布し、塗布剤のガラス板を約１５０℃で約１０分間熱処理することにより、膜厚１０μｍの防曇性被膜形成物品を得た。
【００７７】
［実施例２〜１６］
表１に示すとおり、オキシエチレン／オキシプロピレン共重合体、短鎖ポリオール、アクリルポリオール、ポリイソシアネートおよび界面活性剤の種類、比および添加量を変え、それ以外は実施例１と同様に実施した。なお、実施例９において界面活性剤として用いたカチオンＳ（三洋化成工業製）は、前記一般式［２］においてＲが炭素数１８のアルキル基で表される界面活性剤（塩化ステアリルジメチルベンジルアンモニウム）であり、実施例１０において界面活性剤として用いたカチオンＧ−５０（三洋化成工業製）は、前記一般式［２］においてＲが炭素数１２のアルキル基で表される界面活性剤（塩化ラウリルジメチルベンジルアンモニウム）である。
【００７８】
［比較例１〜１４］
表１に示すとおり、オキシエチレン／オキシプロピレン共重合体、短鎖ポリオール、アクリルポリオール、ポリイソシアネートおよび界面活性剤の種類、比および添加量を変え、それ以外は実施例１と同様に実施した。なお、比較例１１及び１２において界面活性剤として用いたＬｉｐｏｑｕａｔ  Ｒ（Ｌｉｐｏｃｈｅｍｉｃａｌｓ社製）は、リシノールアミドプロピルエチルジモニウムエトサルフェートである。また、比較例１３において界面活性剤として用いたペグノールＴＨ−８（東邦化学工業社製）は、アルコールのモル当り約８モルのエチレンオキシドでエトキシ化したポリオキシエチレンラウリルエーテルであり、比較例１４に用いた界面活性剤は、ラウリル硫酸ナトリウム（東京化成工業製）である。
【００７９】
各実施例及び各比較例について、防曇性被膜形成用塗布剤の各成分とその割合を表１に示す。また、各実施例及び各比較例で得られた防曇性被膜形成物品に関し、外観の観察結果、防曇性、初期水接触角、鉛筆硬度、耐傷付き性、耐ＳＷ性の測定結果を下記の表２に示す。
【００８０】
【表１】
0006578479.tif 000010
【００８１】
【表２】
0006578479.tif 000011
【００８２】
表１及び表２より明らかなように、実施例１〜１６では、防曇性被膜形成用塗布剤は、イソシアネート基を有するイソシアネート化合物、オキシエチレン／オキシプロピレンのモル比が４５：５５〜９０：１０であるオキシエチレン／オキシプロピレンの共重合ポリオール、数平均分子量が５０００〜２５００００のアクリルポリオール、及び、前記一般式［１］又は［２］で表される界面活性剤を特定の混合比率で含む防曇性被膜形成用塗布剤であり、上記防曇性被膜形成用塗布剤を用いて製造した防曇性被膜形成物品は、外観に問題はなく、防曇性及び親水性に優れ、耐傷付き性等の被膜の硬度も充分であった。
【００８３】
また、短鎖ポリオールとして２，３−ブタンジオールを用いた実施例１３の方が、エチレングリコールを用いた実施例１２よりも、塗布液のポットライフが３倍程度長いことが分かった。
【００８４】
一方、比較例１では、表１に示すように、アクリルポリオール、界面活性剤を用いておらず、表２に示すように、製造した防曇性被膜形成物品は防曇性、親水性、耐傷付き性に問題があった。
【００８５】
比較例２では、表１に示すように、アクリルポリオールを用いておらず、表２に示すように、製造した防曇性被膜形成物品の被膜は白濁し、防曇性にも問題があった。
【００８６】
比較例３、４では、表１に示すように、オキシエチレン／オキシプロピレンの共重合ポリオールのオキシエチレン／オキシプロピレンのモル比が４５：５５〜９０：１０の範囲から外れており、表２に示すように、製造した防曇性被膜形成物品は親水性や防曇性に問題があった。
【００８７】
比較例５では、表１に示すように、アクリルポリオールの数平均分子量が３３００と小さく、表２に示すように、耐傷付き性や外観に問題があった。比較例６では、表１に示すように、アクリルポリオールの数平均分子量が３００００と大きく、表２に示すように、耐傷付き性は十分であったが、防曇性、親水性に問題があった。
【００８８】
比較例７では、表１に示すように、アクリルポリオールの含有量が５０質量％と多く、共重合ポリオールの含有量も少なかったため、表２に示すように、防曇性、親水性および耐傷付き性に問題があった。
【００８９】
比較例８では、表１に示すように、イソシアネート化合物の含有量が５１．６質量％と少なく、表２に示すように、耐傷付き性に問題があった。
【００９０】
比較例９では、表１に示すように、イソシアネート化合物の含有量が８１．１質量％と多く、表２に示すように、耐傷付き性に問題があった。
【００９１】
比較例１０では、表１に示すように、アクリルポリオールの含有量が５０質量％と多く、表２に示すように、耐傷付き性は十分であったが、防曇性、親水性に問題があった。
【００９２】
比較例１１、１２では、表１に示すように、特許文献１及び２に記載のイソシアネート反応性基である水酸基を有する界面活性剤を用いたため、表２に示すように、製造した防曇性被膜形成物品は親水性に問題があった。比較例１２では、該界面活性剤を２０質量％と多量に用いることで、防曇性や親水性はやや向上したが、不十分であり、耐傷付き性も低下している。
【００９３】
比較例１３では、表１に示すように、特許文献４に記載のイソシアネート反応性基である水酸基を有する界面活性剤を用いたため、表２に示すように、製造した防曇性被膜形成物品は防曇性、親水性、および耐傷付き性に問題があった。
【００９４】
比較例１４では、表１に示すように、特許文献４に記載のイソシアネート反応性基を有さない界面活性剤を用いたが、表２に示すように、製造した防曇性被膜形成物品は防曇性、親水性、および耐傷付き性に問題があった。 
【産業上の利用可能性】
【００９５】
本発明の防曇性被膜形成用塗布剤を用いることにより形成された防曇性被膜を有する防曇性被膜形成物品は、耐傷付き性や鉛筆硬度等の被膜の硬度に優れ、親水性も良好なので、長期間使用することができ、払拭が頻繁になされる環境でも使用できる。例えば、浴室や洗面化粧台用の鏡、車両用の窓ガラス、カメラのレンズなどで使用できる。